메틸렌 클로라이드 용매 에 5 중량 % 농도 로 PBP 를 용해 시키 고 여과 해서 불순물 을 제거 한 후 , 비용 매인 아세톤 을 가하 여 침전 시킨 후 100 ℃ 에서 24 시간 동안 진공 건조 하 여 PBP 를 정제 하 였 다 . 정제 된 PBP 와 PC 를 표 1 의 조성 비율 을 가지 고 12 중량 % 의 농도 로 80 ℃ 의 NMP 용매 에 용해 시킨 용액 을 준비 하 였 다 . 여기 에 미리 제조 한 NMP 등 의 용매 의 침투 를 차단 할 수 있 도록 아크릴 레이트 계열 의 코팅 을 한 PC 원형 시편 을 침지 하 여 시편 의 표면 에 PC 와 PBP 의 블 렌 드 를 코팅 한 후 120 ℃ 의 진공 오븐 에 넣 고 2 시간 동안 건조 하 여 표면 에 PC 와 PBP 의 블 렌 드 가 코팅 된 PC 원형 시편 을 제조 하 였 다 . 이렇게 제조 된 PC 와 PBP 블 렌 드 코팅 층 의 두께 는 20 ㎛ 였 다 . 이렇게 제조 된 PC 와 PBP 블 렌 드 가 코팅 된 PC 원형 시편 에 아크릴 레이트 계열 의 하드 코팅 제 를 침지 에 의해 코팅 한 후 자외선 램프 로 경화 시켰 다 . 여기 에 물리 적 기상 증착 법 ( PVD ) 에 의해 실리콘 다 이 옥사이드 층 을 0 . 5 ㎛ 두께 로 증착 하 여 내 스크래치 성 폴리카보네이트 글레이징 시편 을 제조 하 였 다 .